(57)【要約】【課題】十分な紫外線防御能を有し、優れた表示品質を維持させることができる偏光板を提供すること。【解決手段】本発明の偏光板は、偏光子と、バンドギャップが３．０ｅＶ以上である無機微粒子とバインダー樹脂とを含有する紫外線遮蔽層と、保護フィルムとを有する。【選択図】図１
2011102821.tif 000002
【特許請求の範囲】
【請求項１】
偏光子と、
バンドギャップが３．０ｅＶ以上である無機微粒子とバインダー樹脂とを含有する紫外線遮蔽層と、
保護フィルムとを有する、偏光板。
【請求項２】
前記無機微粒子が、酸化亜鉛、硫化亜鉛、酸化セリウム、酸化チタンおよび窒化ガリウムからなる群より選ばれた少なくとも１種の無機微粒子である、請求項１に記載の偏光板。
【請求項３】
前記無機微粒子の電子の励起が直接遷移である、請求項１または２に記載の偏光板。
【請求項４】
前記保護フィルムの透湿度が２００ｇ／ｍ２以下である、請求項１から３のいずれかに記載の偏光板。
【請求項５】
前記無機微粒子の平均一次粒子径が１〜４００ｎｍである、請求項１から４のいずれかに記載の偏光板。
【請求項６】
前記無機微粒子の屈折率と前記バインダー樹脂の屈折率との差Δｎが１．０以下である、請求項１から５のいずれかに記載の偏光板。
【請求項７】
前記バインダー樹脂がポリウレタン系樹脂である、請求項１から６のいずれかに記載の偏光板。
【請求項８】
前記無機微粒子の含有量が、固形分換算で前記バインダー樹脂１００重量部に対して５〜２００重量部である、請求項１から７のいずれかに記載の偏光板。
【請求項９】
前記紫外線遮蔽層の厚みが０．５〜１０μｍである、請求項１から８のいずれかに記載の偏光板。
【請求項１０】
前記保護フィルムと前記紫外線遮蔽層との積層体の可視領域（５５０ｎｍ）における透過率が８０％以上であり、紫外領域（３５０ｎｍ）における透過率が５％以下である、請求項１から９のいずれかに記載の偏光板。
【請求項１１】
請求項１から１０のいずれかに記載の偏光板を有する、画像表示装置。
【発明の詳細な説明】
【技術分野】
【０００１】
本発明は偏光板に関する。より詳細には、本発明は紫外線防御能を有する偏光板に関する。
【背景技術】
【０００２】
代表的な画像表示装置である液晶表示装置は、その画像形成方式に起因して、液晶セルの両側に偏光板を配置することが知られている。偏光板は、通常、偏光子の両面に接着剤を用いて保護フィルムが貼り合わされて形成されている。保護フィルムとしては、代表的には、セルロース系樹脂フィルムが用いられている。
【０００３】
上記偏光子や液晶セルの液晶分子は、太陽光やバックライトからの紫外線により劣化する。当該劣化を防止するため、有機系の紫外線吸収剤を含むセルロース系樹脂フィルムが提案されている（例えば、特許文献１）。しかし、このようなフィルムは、高温加熱や経時変化で紫外線吸収剤がブリードアウトして、層間の密着性が低下して表示品質が確保できないという問題がある。また、有機系の紫外線吸収剤では、十分な紫外線防御能が得られにくく、含有量を増やすと透明性が低下してしまう等の問題がある。
【先行技術文献】
【特許文献】
【０００４】
【特許文献１】特開２００７−３７８８号公報
【発明の概要】
【発明が解決しようとする課題】
【０００５】
本発明は上記従来の課題を解決するためになされたものであり、その主たる目的は、十分な紫外線防御能を有し、優れた表示品質を維持させることができる偏光板を提供することにある。
【課題を解決するための手段】
【０００６】
本発明の偏光板は、偏光子と、バンドギャップが３．０ｅＶ以上である無機微粒子とバインダー樹脂とを含有する紫外線遮蔽層と、保護フィルムとを有する。
好ましい実施形態においては、上記無機微粒子が、酸化亜鉛、硫化亜鉛、酸化セリウム、酸化チタンおよび窒化ガリウムからなる群より選ばれた少なくとも１種の無機微粒子である。
好ましい実施形態においては、上記無機微粒子の電子の励起が直接遷移である。
好ましい実施形態においては、上記保護フィルムの透湿度が２００ｇ／ｍ２以下である。
好ましい実施形態においては、上記無機微粒子の平均一次粒子径が１〜４００ｎｍである。
好ましい実施形態においては、上記無機微粒子の屈折率と上記バインダー樹脂の屈折率との差Δｎが１．０以下である。
好ましい実施形態においては、上記バインダー樹脂がポリウレタン系樹脂である。
好ましい実施形態においては、上記無機微粒子の含有量が、固形分換算で上記バインダー樹脂１００重量部に対して５〜２００重量部である。
好ましい実施形態においては、上記紫外線遮蔽層の厚みが０．５〜１０μｍである。
好ましい実施形態においては、上記保護フィルムと上記紫外線遮蔽層との積層体の可視領域（５５０ｎｍ）における透過率が８０％以上であり、紫外領域（３５０ｎｍ）における透過率が５％以下である。
本発明の別の局面によれば、画像表示装置が提供される。この画像表示装置は上記偏光板を有する。
【発明の効果】
【０００７】
本発明によれば、無機微粒子を含有する紫外線遮蔽層を設けることにより、十分な紫外線防御能を有し、ブリードアウト等の不具合を抑制して優れた表示品質を確保可能な偏光板を提供することができる。
【図面の簡単な説明】
【０００８】
【図１】本発明の１つの好ましい実施形態による偏光板の概略断面図である。
【発明を実施するための形態】
【０００９】
以下、本発明の好ましい実施形態について説明するが、本発明はこれらの実施形態には限定されない。
Ａ．偏光板の全体構成
図１は、本発明の好ましい実施形態による偏光板の概略断面図である。偏光板１０は、偏光子１１と接着剤層１２と紫外線遮蔽層１３と保護フィルム１４とを有する。本実施形態では、紫外線遮蔽層１３は偏光子１１と保護フィルム１４との間に配置されている。紫外線遮蔽層１３は、無機微粒子とバインダー樹脂とを含有する。図示しないが、実用的には、偏光板１０は、偏光子１１の保護フィルム１４と反対側に、接着剤層を介して積層された第２の保護フィルムをさらに有する。
【００１０】
Ａ−１．偏光子
上記偏光子としては、任意の適切な偏光子が用いられる。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらの中でも、ポリビニルアルコール系フィルムにヨウ素などの二色性物質を吸着させて一軸延伸した偏光子が、偏光二色比が高く、特に好ましい。偏光子の厚みは、好ましくは、０．５〜８０μｍである。
【００１１】
ポリビニルアルコール系フィルムにヨウ素を吸着させて一軸延伸した偏光子は、代表的には、ポリビニルアルコールをヨウ素の水溶液に浸漬することによって染色し、元長の３〜７倍に延伸することで作製される。延伸は染色した後に行ってもよいし、染色しながら延伸してもよいし、延伸してから染色してもよい。延伸、染色以外にも、例えば、膨潤、架橋、調整、水洗、乾燥等の処理が施されて作製される。
【００１２】
Ａ−２．紫外線遮蔽層
上記紫外線遮蔽層は、無機微粒子とバインダー樹脂とを含有する。無機微粒子のバンドギャップは、好ましくは３．０ｅＶ以上である。具体的には、無機微粒子としては、酸化亜鉛、硫化亜鉛、酸化セリウム、酸化チタンおよび窒化ガリウムからなる群より選ばれた少なくとも１種が用いられる。また、紫外線吸収効率に優れることから、電子の励起が直接遷移である無機微粒子が好ましく用いられる。直接遷移型の無機微粒子としては、例えば、酸化亜鉛、硫化亜鉛、窒化ガリウムが挙げられる。吸収端波長が４００ｎｍ以下の紫外領域にあって紫外線吸収効率に優れることから、好ましくは、酸化亜鉛、酸化チタンが用いられ、酸化亜鉛が最も好ましく用いられる。無機微粒子は、有機系の紫外線吸収剤に比べて紫外線吸収効率が優れているため、配合量を少なくすることができる。その結果、膜厚を薄くすることができ、偏光板への影響を抑えることができる。また、このような紫外線遮蔽層を設けることにより、透明性を確保しながら、十分な紫外線防御能を付与することができる。
【００１３】
上記無機微粒子の平均一次粒子径は、好ましくは１〜４００ｎｍ、さらに好ましくは１〜１００ｎｍである。このような粒子径の無機微粒子を用いることにより、透明性に優れ、偏光板の光学特性に与える影響が抑制される。また、平均一次粒子径が可視光波長よりも小さく、かつ小さければ小さいほど、粒子による光散乱を抑制できるので、偏光板の光学特性に与える影響をより抑制し得る。
【００１４】
無機微粒子の屈折率とバインダー樹脂の屈折率との差Δｎは、好ましくは１．０以下であり、さらに好ましくは０．５以下である。Δｎを１．０以下とすることにより、透明性に優れ、偏光板の光学特性に与える影響が抑制される。無機微粒子の屈折率は、好ましくは３．０以下、さらに好ましくは２．５以下である。このような無機微粒子を用いることにより、上記Δｎが満足され得る。
【００１５】
上記バインダー樹脂としては、任意の適切な樹脂が用いられる。好ましくは、接着性と柔軟性とを兼ね備え、上記無機微粒子を容易に分散させ得る樹脂が用いられる。例えば、無機微粒子を分散させる溶媒に相溶し得る樹脂が好ましく用いられる。バインダー樹脂の屈折率は、代表的には１．４５〜１．６５であり、好ましくは１．５〜１．６である。
【００１６】
バインダー樹脂の具体例としては、（メタ）アクリル系樹脂、ポリウレタン系樹脂、ポリエステル系樹脂、フェノール樹脂、ポリビニルアルコール樹脂、エチレン酢酸ビニル樹脂、エポキシ樹脂、シリコン樹脂、シアノアクリル樹脂等が挙げられる。これらの中でも、好ましくは、優れた接着性と可とう性とを併せ持つ、ポリウレタン系樹脂である。その結果、保護フィルム、偏光子等の光学部材との密着性に優れた紫外線遮蔽層を得ることができる。
【００１７】
上記ポリウレタン系樹脂は、ウレタン結合を有する樹脂をいい、アクリル−ポリウレタン共重合体やポリエステル−ポリウレタン共重合体も含まれる。ポリウレタン系樹脂は、代表的には、ポリオールとポリイソシアネートとを反応させることにより得られる。ポリオールとしては、分子中にヒドロキシル基を２個以上有するものであれば特に限定されず、任意の適切なポリオールが用いられる。例えば、ポリアクリルポリオール、ポリエステルポリオール、ポリエーテルポリオール等が挙げられる。これらは単独で、または２種以上を組み合わせて用いられる。
【００１８】
上記ポリアクリルポリオールは、代表的には、（メタ）アクリル酸エステルと、水酸基を有する単量体とを共重合させることにより得られる。（メタ）アクリル酸エステルとしては、例えば、（メタ）アクリル酸メチル、（メタ）アクリル酸ブチル、（メタ）アクリル酸２−エチルヘキシル、（メタ）アクリル酸シクロヘキシル等が挙げられる。水酸基を有する単量体としては、例えば、（メタ）アクリル酸２−ヒドロキシエチル、（メタ）アクリル酸２−ヒドロキシプロピル、（メタ）アクリル酸３−ヒドキシプロピル、（メタ）アクリル酸２−ヒドロキシブチル、（メタ）アクリル酸４−ヒドロキシブチル、（メタ）アクリル酸２−ヒドロキシペンチル等の（メタ）アクリル酸のヒドロキシアルキルエステル；グリセリン、トリメチロールプロパン等の多価アルコールの（メタ）アクリル酸モノエステル；Ｎ−メチロール（メタ）アクリルアミド等が挙げられる。これらは単独で、または２種以上を組み合わせて用いられる。
【００１９】
上記ポリアクリルポリオールは、上記単量体成分に加えて、他の単量体を共重合させていてもよい。他の単量体としては、共重合可能な限り、任意の適切な単量体が用いられる。具体的には、（メタ）アクリル酸等の不飽和モノカルボン酸；マレイン酸等の不飽和ジカルボン酸ならびにその無水物およびモノまたはジエステル類；（メタ）アクリロニトリル等の不飽和ニトリル類；（メタ）アクリルアミド、Ｎ−メチロール（メタ）アクリルアミド等の不飽和アミド類；酢酸ビニル、プロピオン酸ビニル等のビニルエステル類；メチルビニルエーテル等のビニルエーテル類；エチレン、プロピレン等のα−オレフィン類；塩化ビニル、塩化ビニリデン等のハロゲン化α，β−不飽和脂肪族単量体；スチレン、α−メチルスチレン等のα，β−不飽和芳香族単量体等が挙げられる。これらは単独で、または２種以上を組み合わせて用いられる。
【００２０】
上記ポリエステルポリオールは、代表的には、多塩基酸成分とポリオール成分とを反応させることにより得られる。多塩基酸成分としては、例えば、オルトフタル酸、イソフタル酸、テレフタル酸、１，４−ナフタレンジカルボン酸、２，５−ナフタレンジカルボン酸、２，６−ナフタレンジカルボン酸、ビフェニルジカルボン酸、テトラヒドロフタル酸等の芳香族ジカルボン酸；シュウ酸、コハク酸、マロン酸、グルタル酸、アジピン酸、ピメリン酸、スベリン酸、アゼライン酸、セバシン酸、デカンジカルボン酸、ドデカンジカルボン酸、オクタデカンジカルボン酸、酒石酸、アルキルコハク酸、リノレイン酸、マレイン酸、フマール酸、メサコン酸、シトラコン酸、イタコン酸等の脂肪族ジカルボン酸；ヘキサヒドロフタル酸、テトラヒドロフタル酸、１，３−シクロヘキサンジカルボン酸、１，４−シクロヘキサンジカルボン酸などの脂環式ジカルボン酸；あるいは、これらの酸無水物、アルキルエステル、酸ハライド等の反応性誘導体等が挙げられる。これらは単独で、または２種以上を組み合わせて用いられる。
【００２１】
上記ポリオール成分としては、エチレングリコール、１，２−プロパンジオール、１，３−プロパンジオール、１，３−ブタンジオール、１，４−ブタンジオール、ネオペンチルグリコール、ペンタンジオール、１，６−ヘキサンジオール、１，８−オクタンジオール、１，１０−デカンジオール、１−メチル−１，３−ブチレングリコール、２−メチル−１，３−ブチレングリコール、１−メチル−１，４−ペンチレングリコール、２−メチル−１，４−ペンチレングリコール、１，２−ジメチル−ネオペンチルグリコール、２，３−ジメチル−ネオペンチルグリコール、１−メチル−１，５−ペンチレングリコール、２−メチル−１，５−ペンチレングリコール、３−メチル−１，５−ペンチレングリコール、１，２−ジメチルブチレングリコール、１，３−ジメチルブチレングリコール、２，３−ジメチルブチレングリコール、１，４−ジメチルブチレングリコール、ジエチレングリコール、トリエチレングリコール、ポリエチレングリコール、ジプロピレングリコール、ポリプロピレングリコール、１，４−シクロヘキサンジメタノール、１，４−シクロヘキサンジオール、ビスフェノールＡ、ビスフェノールＦ、水添ビスフェノールＡ、水添ビスフェノールＦ等が挙げられる。これらは単独で、または２種以上を組み合わせて用いられる。
【００２２】
上記ポリエーテルポリオールは、代表的には、多価アルコールにアルキレンオキシドを開環重合して付加させることにより得られる。多価アルコールとしては、例えば、エチレングリコール、ジエチレングリコール、プロピレングリコール、ジプロピレングリコール、グリセリン、トリメチロールプロパン等が挙げられる。アルキレンオキシドとしては、例えば、エチレンオキシド、プロピレンオキシド、ブチレンオキシド、スチレンオキシド、テトラヒドロフラン等が挙げられる。これらは単独で、または２種以上を組み合わせて用いられる。
【００２３】
上記ポリイソシアネートとしては、例えば、テトラメチレンジイソシアネート、ドデカメチレンジイソシアネート、１，４−ブタンジイソシアネート、ヘキサメチレンジイソシアネート、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネート等の脂肪族ジイソシアネート；イソホロンジイソシアネート、水添キシリレンジイソシアネート、４，４′−シクロヘキシルメタンジイソシアネート、１，４−シクロヘキサンジイソシアネート、メチルシクロヘキシレンジイソシアネート、１，３−ビス（イソシアネートメチル）シクロヘキサン等の脂環族ジイソシアネート；トリレンジイソシアネート、２，２′−ジフェニルメタンジイソシアネート、２，４′−ジフェニルメタンジイソシアネート、４，４′−ジフェニルメタンジイソシアネート、４，４′−ジフェニルジメチルメタンジイソシアネート、４，４′−ジベンジルジイソシアネート、１，５−ナフチレンジイソシアネート、キシリレンジイソシアネート、１，３−フェニレンジイソシアネート、１，４−フェニレンジイソシアネート等の芳香族ジイソシアネート；ジアルキルジフェニルメタンジイソシアネート、テトラアルキルジフェニルメタンジイソシアネート、α，α，α，α−テトラメチルキシリレンジイソシアネート等の芳香脂肪族ジイソシアネート等が挙げられる。これらは単独で、または２種以上を組み合わせて用いられる。
【００２４】
上記ポリウレタン系樹脂は、好ましくは、カルボキシル基を有する。カルボキシル基を有することにより、光学部材との密着性に優れた紫外線遮蔽層を得ることができる。カルボキシル基を有するポリウレタン系樹脂は、例えば、上記ポリオールと上記ポリイソシアネートとに加え、遊離カルボキシル基を有する鎖長剤を反応させることにより得られる。遊離カルボキシル基を有する鎖長剤は、例えば、ジヒドロキシカルボン酸、ジヒドロキシスクシン酸等が挙げられる。ジヒドロキシカルボン酸は、例えば、ジメチロールアルカン酸（例えば、ジメチロール酢酸、ジメチロールブタン酸、ジメチロールプロピオン酸、ジメチロール酪酸、ジメチロールペンタン酸）等のジアルキロールアルカン酸が挙げられる。これらは単独で、または２種以上を組み合わせて用いられる。
【００２５】
上記ポリウレタン系樹脂の製造において、上記の成分に加えて、他のポリオール、他の鎖長剤を反応させ得る。他のポリオールとしては、例えば、ソルビトール、１，２，３，６−ヘキサンテトラオール、１，４−ソルビタン、１，２，４−ブタントリオール、１，２，５−ペンタントリオール、グリセリン、トリメチロールエタン、トリメチロールプロパン、ペンタエリスリトール等の水酸基数が３個以上のポリオールが挙げられる。他の鎖長剤としては、例えば、エチレングリコール、ジエチレングリコール、トリエチレングリコール、１，３−プロパンジオール、１，３−ブタンジオール、１，４−ブタンジオール、ネオペンチルグリコール、ペンタンジオール、１，６−ヘキサンジオール、プロピレングリコール等のグリコール類；エチレンジアミン、プロピレンジアミン、ヘキサメチレンジアミン、１，４−ブタンジアミン、アミノエチルエタノールアミン等の脂肪族ジアミン；イソホロンジアミン、４，４′−ジシクロヘキシルメタンジアミン等の脂環族ジアミン；キシリレンジアミン、トリレンジアミン等の芳香族ジアミン等が挙げられる。
【００２６】
上記ポリウレタン系樹脂の製造方法は、任意の適切な方法が採用される。具体的には、上記各成分を一度に反応させるワンショット法、段階的に反応させる多段法が挙げられる。ポリウレタン系樹脂がカルボキシル基を有する場合、好ましくは、多段法である。カルボキシル基を容易に導入し得るからである。なお、上記ポリウレタン系樹脂の製造に際し、任意の適切なウレタン反応触媒が用いられる。
【００２７】
上記ポリウレタン系樹脂の製造に際し、好ましくは、中和剤が用いられる。中和剤を用いることにより、水中におけるポリウレタン系樹脂の安定性が向上し得る。中和剤としては、例えば、アンモニア、Ｎ−メチルモルホリン、トリエチルアミン、ジメチルエタノールアミン、メチルジエタノールアミン、トリエタノールアミン、モルホリン、トリプロピルアミン、エタノールアミン、トリイソプロパノールアミン、２−アミノ−２−メチル−１−プロパノール等が挙げられる。これらは単独で、または２種以上を組み合わせて用いられる。
【００２８】
上記ポリウレタン系樹脂の製造に際し、好ましくは、上記ポリイソシアネートに対して不活性で、水と相溶する有機溶剤が用いられる。当該有機溶剤としては、例えば、酢酸エチル、酢酸ブチル、エチルセロソルブアセテート等のエステル系溶剤；アセトン、メチルエチルケトン、メチルイソブチルケトン等のケトン系溶剤；ジオキサン、テトラハイドロフラン、プロピレングリコールモノメチルエーテル等のエーテル系溶剤等が挙げられる。これらは単独で、または２種以上を組み合わせて用いられる。
【００２９】
上記ポリウレタン系樹脂の数平均分子量は、好ましくは５０００〜６０００００、さらに好ましくは１００００〜４０００００である。上記ポリウレタン系樹脂の酸価は、好ましくは１０以上、さらに好ましくは１０〜５０、特に好ましくは２０〜４５である。酸価がこのような範囲内であることにより、光学部材との密着性がより優れ得る。
【００３０】
上記無機微粒子の含有量は、固形分換算で、上記バインダー樹脂（固形分）１００重量部に対して、好ましくは５〜２００重量部、さらに好ましくは５〜１００重量部、特に好ましくは５〜５０重量部である。このような範囲に設定することにより、十分な紫外線防御能と透明性とを兼ね備えた紫外線遮蔽層を得ることができる。また、光学部材との密着性にも優れ得る。なお、紫外線遮蔽層の形成方法については、Ｂ項にて後述する。
【００３１】
上記紫外線遮蔽層の厚みは、任意の適切な値に設定される。好ましくは０．５〜１０μｍ、さらに好ましくは２〜１０μｍである。このような厚みに設定することにより、十分な紫外線防御能と透明性とを兼ね備えた紫外線遮蔽層を得ることができる。
【００３２】
Ａ−３．保護フィルム
上記保護フィルムとしては、任意の適切なフィルムが用いられる。好ましくは、透湿度が２００ｇ／ｍ２以下のフィルムが用いられる。さらに好ましくは１００ｇ／ｍ２以下である。このような低透湿フィルムを用いることにより、多湿条件下においても表示ムラの発生を抑制して表示品質に優れた画像表示装置を提供することができる。ここで、「透湿度」とは、ＪＩＳ  Ｚ０２０８の透湿度試験（カップ法）に準拠して、温度４０℃、湿度９２％ＲＨの雰囲気中、面積１ｍ２の試料を２４時間に通過する水蒸気量（ｇ）を測定した値である。
【００３３】
保護フィルムを形成する樹脂としては、好ましくは、（メタ）アクリル系樹脂、ポリエチレンテレフタレート（ＰＥＴ）等のポリエステル系樹脂が用いられる。これらは、上記透湿度を満足し得るからである。また、紫外線遮蔽層との密着性に優れ得るからである。なお、「（メタ）アクリル系樹脂」とは、アクリル系樹脂および／またはメタクリル系樹脂をいう。
【００３４】
上記（メタ）アクリル系樹脂としては、Ｔｇ（ガラス転移温度）が、好ましくは１１５℃以上、より好ましくは１２０℃以上、さらに好ましくは１２５℃以上、特に好ましくは１３０℃以上である。上記保護フィルムが、Ｔｇ（ガラス転移温度）が１１５℃以上である（メタ）アクリル系樹脂を主成分として含むことにより、耐久性に優れたものとなり得る。上記（メタ）アクリル系樹脂のＴｇの上限値は特に限定されないが、成形性等の観点から、好ましくは１７０℃以下である。
【００３５】
上記（メタ）アクリル系樹脂としては、任意の適切な（メタ）アクリル系樹脂が用いられる。例えば、ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂など）、脂環族炭化水素基を有する重合体（例えば、メタクリル酸メチル−メタクリル酸シクロヘキシル共重合体、メタクリル酸メチル−（メタ）アクリル酸ノルボルニル共重合体など）が挙げられる。好ましくは、ポリ（メタ）アクリル酸メチルなどのポリ（メタ）アクリル酸Ｃ１−６アルキルが挙げられる。より好ましくは、メタクリル酸メチルを主成分（５０〜１００重量％、好ましくは７０〜１００重量％）とするメタクリル酸メチル系樹脂が挙げられる。
【００３６】
上記（メタ）アクリル系樹脂の具体例としては、例えば、三菱レイヨン社製のアクリペットＶＨやアクリペットＶＲＬ２０Ａ、分子内架橋や分子内環化反応により得られる高Ｔｇ（メタ）アクリル系樹脂が挙げられる。
【００３７】
本発明においては、高い耐熱性、高い透明性、高い機械的強度を有する点で、上記（メタ）アクリル系樹脂として、グルタル酸無水物構造を有する（メタ）アクリル系樹脂、ラクトン環構造を有する（メタ）アクリル系樹脂、グルタルイミド構造を有する（メタ）アクリル系樹脂が好ましい。
【００３８】
グルタル酸無水物構造を有する（メタ）アクリル系樹脂としては、特開２００６−２８３０１３号公報、特開２００６−３３５９０２号公報、特開２００６−２７４１１８号公報などに記載の、グルタル酸無水物構造を有する（メタ）アクリル系樹脂が挙げられる。
【００３９】
ラクトン環構造を有する（メタ）アクリル系樹脂としては、特開２０００−２３００１６号公報、特開２００１−１５１８１４号公報、特開２００２−１２０３２６号公報、特開２００２−２５４５４４号公報、特開２００５−１４６０８４号公報などに記載の、ラクトン環構造を有する（メタ）アクリル系樹脂が挙げられる。
【００４０】
グルタルイミド構造を有する（メタ）アクリル系樹脂としては、特開２００６−３０９０３３号公報、特開２００６−３１７５６０号公報、特開２００６−３２８３２９号公報、特開２００６−３２８３３４号公報、特開２００６−３３７４９１号公報、特開２００６−３３７４９２号公報、特開２００６−３３７４９３号公報、特開２００６−３３７５６９号公報、特開２００７−００９１８２号公報などに記載の、グルタルイミド構造を有する（メタ）アクリル系樹脂が挙げられる。
【００４１】
保護フィルム中の上記（メタ）アクリル系樹脂および／またはポリエステル系樹脂の含有量は、好ましくは５０〜１００重量％、より好ましくは５０〜９９重量％、さらに好ましくは６０〜９８重量％、特に好ましくは７０〜９７重量％である。
【００４２】
保護フィルムは、上記（メタ）アクリル系樹脂、ポリエステル系樹脂以外に、他の熱可塑性樹脂を含有していてもよい。他の熱可塑性樹脂としては、例えば、ポリエチレン、ポリプロピレン、エチレン−プロピレン共重合体、ポリ（４−メチル−１−ペンテン）等のオレフィン系重合体；塩化ビニル、塩化ビニリデン、塩素化ビニル樹脂等のハロゲン化ビニル系重合体；ポリメタクリル酸メチル等のアクリル系重合体；ポリスチレン、スチレン−メタクリル酸メチル共重合体、スチレン−アクリロニトリル共重合体、アクリロニトリル−ブタジエン−スチレンブロック共重合体等のスチレン系重合体；ポリエチレンテレフタレート、ポリブチレンテレフタレート、ポリエチレンナフタレート等のポリエステル；ナイロン６、ナイロン６６、ナイロン６１０等のポリアミド；ポリアセタール；ポリカーボネート；ポリフェニレンオキシド；ポリフェニレンスルフィド；ポリエーテルエーテルケトン；ポリスルホン；ポリエーテルスルホン；ポリオキシベンジレン；ポリアミドイミド；ポリブタジエン系ゴム、アクリル系ゴムを配合したＡＢＳ樹脂やＡＳＡ樹脂等のゴム質重合体等が挙げられる。
【００４３】
保護フィルムにおける上記他の熱可塑性樹脂の含有割合は、好ましくは０〜５０重量％、より好ましくは０〜４０重量％、さらに好ましくは０〜３０重量％、特に好ましくは０〜２０重量％である。
【００４４】
保護フィルムは、添加剤を含有していてもよい。添加剤としては、例えば、ヒンダードフェノール系、リン系、イオウ系等の酸化防止剤；耐光安定剤、耐候安定剤、熱安定剤等の安定剤；ガラス繊維、炭素繊維等の補強材；近赤外線吸収剤；トリス（ジブロモプロピル）ホスフェート、トリアリルホスフェート、酸化アンチモン等の難燃剤；アニオン系、カチオン系、ノニオン系の界面活性剤等の帯電防止剤；無機顔料、有機顔料、染料等の着色剤；有機フィラーや無機フィラー；樹脂改質剤；有機充填剤や無機充填剤；可塑剤；滑剤；帯電防止剤；難燃剤；位相差低減剤等が挙げられる。
【００４５】
保護フィルムにおける添加剤の含有割合は、好ましくは０〜５重量％、より好ましくは０〜２重量％、さらに好ましくは０〜０．５重量％である。
【００４６】
保護フィルムの製造方法としては、特に限定されるものではないが、例えば、（メタ）アクリル系樹脂および／またはポリエステル系樹脂と、その他の重合体や添加剤等を、任意の適切な混合方法で充分に混合し、予め熱可塑性樹脂組成物としてから、これをフィルム成形することができる。あるいは、（メタ）アクリル系樹脂および／またはポリエステル系樹脂と、その他の重合体や添加剤等を、それぞれ別々の溶液にしてから混合して均一な混合液とした後、フィルム成形してもよい。
【００４７】
上記熱可塑性樹脂組成物を製造するには、例えば、オムニミキサー等、任意の適切な混合機で上記のフィルム原料をプレブレンドした後、得られた混合物を押出混練する。この場合、押出混練に用いられる混合機は、特に限定されるものではなく、例えば、単軸押出機、二軸押出機等の押出機や加圧ニーダー等、任意の適切な混合機を用いることができる。
【００４８】
上記フィルム成形の方法としては、例えば、溶液キャスト法（溶液流延法）、溶融押出法、カレンダー法、圧縮成形法等、任意の適切なフィルム成形法が挙げられる。これらのフィルム成形法のうち、溶液キャスト法（溶液流延法）、溶融押出法が好ましい。
【００４９】
上記溶液キャスト法（溶液流延法）に用いられる溶媒としては、例えば、ベンゼン、トルエン、キシレン等の芳香族炭化水素類；シクロヘキサン、デカリン等の脂肪族炭化水素類；酢酸エチル、酢酸ブチル等のエステル類；アセトン、メチルエチエルケトン、メチルイソブチルケトン等のケトン類；メタノール、エタノール、イソプロパノール、ブタノール、イソブタノール、メチルセロソルブ、エチルセロソルブ、ブチルセロソルブ等のアルコール類；テトラヒドロフラン、ジオキサン等のエーテル類；ジクロロメタン、クロロホルム、四塩化炭素等のハロゲン化炭化水素類；ジメチルホルムアミド；ジメチルスルホキシド等が挙げられる。これらの溶媒は、単独で用いても２種以上を併用してもよい。
【００５０】
上記溶液キャスト法（溶液流延法）を行うための装置としては、例えば、ドラム式キャスティングマシン、バンド式キャスティングマシン、スピンコーター等が挙げられる。
【００５１】
上記溶融押出法としては、例えば、Ｔダイ法、インフレーション法等が挙げられる。成形温度は、好ましくは１５０〜３５０℃、より好ましくは２００〜３００℃である。
【００５２】
上記Ｔダイ法でフィルム成形する場合は、公知の単軸押出機や二軸押出機の先端部にＴダイを取り付け、フィルム状に押出されたフィルムを巻取って、ロール状のフィルムを得ることができる。この際、巻取りロールの温度を適宜調整して、押出方向に延伸を加えることで、１軸延伸することも可能である。また、押出方向と垂直な方向にフィルムを延伸することにより、同時２軸延伸、逐次２軸延伸等を行うこともできる。
【００５３】
保護フィルムは、未延伸フィルムまたは延伸フィルムのいずれでもよい。延伸フィルムである場合は、１軸延伸フィルムまたは２軸延伸フィルムのいずれでもよい。２軸延伸フィルムである場合は、同時２軸延伸フィルムまたは逐次２軸延伸フィルムのいずれでもよい。２軸延伸した場合は、機械的強度が向上し、フィルム性能が向上する。保護フィルムは、他の熱可塑性樹脂を含有することにより、延伸しても位相差の増大を抑制することができ、光学的等方性を保持することができる。
【００５４】
延伸温度は、フィルム原料である熱可塑性樹脂組成物のガラス転移温度近傍であることが好ましく、具体的には、好ましくは（ガラス転移温度−３０℃）〜（ガラス転移温度＋１００℃）、より好ましくは（ガラス転移温度−２０℃）〜（ガラス転移温度＋８０℃）の範囲内である。延伸温度が（ガラス転移温度−３０℃）未満であると、充分な延伸倍率が得られないおそれがある。逆に、延伸温度が（ガラス転移温度＋１００℃）を超えると、樹脂組成物の流動（フロー）が起こり、安定な延伸が行えないおそれがある。
【００５５】
面積比で定義した延伸倍率は、好ましくは１．１〜２５倍、より好ましくは１．３〜１０倍である。延伸倍率が１．１倍未満であると、延伸に伴う靭性の向上につながらないおそれがある。延伸倍率が２５倍を超えると、延伸倍率を上げるだけの効果が認められないおそれがある。
【００５６】
延伸速度は、一方向で、好ましくは１０〜２０，０００％／ｍｉｎ、より好ましく１００〜１０，０００％／ｍｉｎである。延伸速度が１０％／ｍｉｎ未満であると、充分な延伸倍率を得るために時間がかかり、製造コストが高くなるおそれがある。延伸速度が２０，０００％／ｍｉｎを超えると、延伸フィルムの破断等が起こるおそれがある。
【００５７】
保護フィルムは、その光学的等方性や機械的特性を安定化させるために、上記延伸処理後に熱処理（アニーリング）等が施され得る。熱処理の条件は、任意の適切な条件が採用される。
【００５８】
保護フィルムの厚みは、好ましくは５〜２００μｍ、さらに好ましくは１０〜１００μｍ、特に好ましくは１０〜５０μｍである。厚みが５μｍ未満であると、強度が低下するだけでなく、偏光板の耐久性試験を行うと捲縮が大きくなるおそれがある。厚みが２００μｍを超えると、透明性が低下するおそれがある。
【００５９】
保護フィルムの表面の濡れ張力は、好ましくは４０ｍＮ／ｍ以上、より好ましくは５０ｍＮ／ｍ以上、さらに好ましくは５５ｍＮ／ｍ以上である。表面の濡れ張力が少なくとも４０ｍＮ／ｍ以上であると、保護フィルムと偏光子との接着強度がさらに向上する。表面の濡れ張力を調整するために、任意の適切な表面処理を施すことができる。表面処理としては、例えば、コロナ放電処理、プラズマ処理、オゾン吹き付け、紫外線照射、火炎処理、化学薬品処理が挙げられる。これらの中でも、好ましくは、コロナ放電処理、プラズマ処理である。
【００６０】
Ａ−４．接着剤層
上記接着剤層を形成する接着剤としては、任意の適切な接着剤が用いられる。好ましくは、接着剤層は、ポリビニルアルコール系樹脂を含む接着剤組成物から形成される。
【００６１】
上記ポリビニルアルコール系樹脂としては、例えば、ポリビニルアルコール樹脂、アセトアセチル基含有ポリビニルアルコール樹脂が挙げられる。好ましくは、アセトアセチル基含有ポリビニルアルコール樹脂である。偏光子と保護フィルムとの密着性に優れ、耐久性に優れ得るからである。
【００６２】
上記ポリビニルアルコール系樹脂としては、例えば、ポリ酢酸ビニルのケン化物、当該ケン化物の誘導体；酢酸ビニルと共重合性を有する単量体との共重合体のケン化物;ポリビニルアルコールをアセタール化、ウレタン化、エーテル化、グラフト化、リン酸エステル化等した変性ポリビニルアルコールが挙げられる。前記単量体としては、例えば、(無水)マレイン酸、フマール酸、クロトン酸、イタコン酸、(メタ)アクリル酸等の不飽和カルボン酸及びそのエステル類;エチレン、プロピレン等のα−オレフィン；(メタ)アリルスルホン酸(ソーダ)、スルホン酸ソーダ(モノアルキルマレート)、ジスルホン酸ソーダアルキルマレート、Ｎ-メチロールアクリルアミド、アクリルアミドアルキルスルホン酸アルカリ塩、Ｎ-ビニルピロリドン、Ｎ-ビニルピロリドン誘導体等が挙げられる。これらの樹脂は、単独でまたは２種以上を組み合わせて用いることができる。
【００６３】
上記ポリビニルアルコール系樹脂の平均重合度は、接着性の点から、好ましくは１００〜５０００程度、さらに好ましくは１０００〜４０００である。平均ケン化度は、接着性の点から、好ましくは８５〜１００モル％程度、さらに好ましくは９０〜１００モル％である。
【００６４】
上記アセトアセチル基含有ポリビニルアルコール系樹脂は、例えば、ポリビニルアルコール系樹脂とジケテンとを任意の方法で反応させることにより得られる。具体例として、酢酸等の溶媒中にポリビニルアルコール系樹脂を分散させた分散体に、ジケテンを添加する方法；ジメチルホルムアミドまたはジオキサン等の溶媒にポリビニルアルコール系樹脂を溶解させた溶液に、ジケテンを添加する方法；ポリビニルアルコール系樹脂にジケテンガスまたは液状ジケテンを直接接触させる方法が挙げられる。
【００６５】
上記アセトアセチル基含有ポリビニルアルコール系樹脂のアセトアセチル基変性度は、代表的には０．１モル％以上であり、好ましくは０．１〜４０モル％程度、さらに好ましくは１〜２０％、特に好ましくは２〜７モル％である。０．１モル％未満では耐水性が不充分となるおそれがある。４０モル％を超えると、耐水性向上効果が小さい。なお、アセトアセチル基変性度はＮＭＲにより測定した値である。
【００６６】
上記接着剤組成物は、架橋剤を含み得る。架橋剤としては、任意の適切な架橋剤が用いられる。好ましくは、上記ポリビニルアルコール系樹脂と反応性を有する官能基を少なくとも２つ有する化合物である。例えば、エチレンジアミン、トリエチレンジアミン、ヘキサメチレンジアミン等のアルキレン基とアミノ基を２個有するアルキレンジアミン類;トリレンジイソシアネート、水素化トリレンジイソシアネート、トリメチロールプロパントリレンジイソシアネートアダクト、トリフェニルメタントリイソシアネート、メチレンビス(４−フェニルメタントリイソシアネート、イソホロンジイソシアネートおよびこれらのケトオキシムブロック物またはフェノールブロック物等のイソシアネート類;エチレングリコールジグリシジルエーテル、ポリエチレングリコールジグリシジルエーテル、グリセリンジまたはトリグリシジルエーテル、１，６−ヘキサンジオールジグリシジルエーテル、トリメチロールプロパントリグリシジルエーテル、ジグリシジルアニリン、ジグリシジルアミン等のエポキシ類;ホルムアルデヒド、アセトアルデヒド、プロピオンアルデヒド、ブチルアルデヒド等のモノアルデヒド類;グリオキザール、マロンジアルデヒド、スクシンジアルデヒド、グルタルジアルデヒド、マレインジアルデヒド、フタルジアルデヒド等のジアルデヒド類;メチロール尿素、メチロールメラミン、アルキル化メチロール尿素、アルキル化メチロール化メラミン、アセトグアナミン、ベンゾグアナミンとホルムアルデヒドとの縮合物等のアミノ−ホルムアルデヒド樹脂;ナトリウム、カリウム、マグネシウム、カルシウム、アルミニウム、鉄、ニッケル等の二価金属、または三価金属の塩及びその酸化物が挙げられる。これらの中でもアミノ−ホルムアルデヒド樹脂やジアルデヒド類が好ましい。アミノ−ホルムアルデヒド樹脂としてはメチロール基を有する化合物が好ましく、ジアルデヒド類としてはグリオキザールが好適である。中でもメチロール基を有する化合物が好ましく、メチロールメラミンが特に好適である。
【００６７】
上記架橋剤の配合量は、上記ポリビニルアルコール系樹脂の種類等に応じて適宜設定される。代表的には、ポリビニルアルコール系樹脂１００重量部に対して、１０〜６０重量部程度、好ましくは２０〜５０重量部である。接着性に優れ得るからである。なお、架橋剤の配合量が多い場合、架橋剤の反応が短時間で進行し、接着剤がゲル化する傾向がある。その結果、接着剤としての可使時間（ポットライフ）が極端に短くなり、工業的な使用が困難になるおそれがある。
【００６８】
上記接着剤組成物は、金属化合物コロイドを含み得る。金属化合物コロイドは、金属化合物微粒子が分散媒中に分散しているものであり、微粒子の同種電荷の相互反発に起因して静電的安定化し、永続的に安定性を有し得るものである。このような金属化合物コロイドを含むことにより、例えば、上記架橋剤の配合量が多い場合であっても、安定性に優れた接着剤組成物が得られ得る。
【００６９】
上記金属化合物コロイドを形成する微粒子の平均粒子径は、透明性、偏光特性等の光学特性に悪影響を及ぼさない限り、任意の適切な値に設定される。好ましくは１〜１００ｎｍ、さらに好ましくは１〜５０ｎｍである。微粒子を接着剤層中に均一に分散させ得、接着性を確保し、かつクニック欠陥の発生を抑え得るからである。なお、「クニック欠陥」とは、光抜けを意味する。
【００７０】
上記金属化合物としては、任意の適切な化合物が用いられる。例えば、アルミナ、シリカ、ジルコニア、チタニア等の金属酸化物；ケイ酸アルミニウム、炭酸カルシウム、ケイ酸マグネシウム、炭酸亜鉛、炭酸バリウム、リン酸カルシウム等の金属塩；セライト、タルク、クレイ、カオリン等の鉱物が挙げられる。後述するが、本発明では正電荷を有する金属化合物コロイドが好ましく用いられる。当該金属化合物としては、アルミナ、チタニア等が挙げられ、特に好ましくはアルミナである。
【００７１】
上記金属化合物コロイドは、代表的には、分散媒に分散してコロイド溶液の状態で存在している。分散媒としては、例えば、水、アルコール類が挙げられる。コロイド溶液中の固形分濃度は、代表的には１〜５０重量％程度であり、好ましくは１〜３０重量％である。コロイド溶液は、安定剤として硝酸、塩酸、酢酸などの酸を含有し得る。
【００７２】
上記金属化合物コロイド（固形分）配合量は、好ましくは、ポリビニルアルコール系樹脂１００重量部に対して２００重量部以下であり、より好ましくは１０〜２００重量部、さらに好ましくは２０〜１７５重量部、最も好ましくは３０〜１５０重量部である。接着性を確保しながら、クニック欠陥の発生を抑え得るからである。
【００７３】
上記接着剤組成物は、シランカップリング剤、チタンカップリング剤などのカップリング剤、各種粘着付与剤、紫外線吸収剤、酸化防止剤、耐熱安定剤、耐加水分解安定剤などの安定剤等を含み得る。
【００７４】
上記接着剤組成物の形態は、好ましくは水溶液（樹脂溶液）である。樹脂濃度は、塗工性や放置安定性等の点から、好ましくは０．１〜１５重量％、さらに好ましくは０．５〜１０重量％である。樹脂溶液の粘度は、好ましくは１〜５０ｍＰａ・ｓである。上記金属化合物コロイドを含む場合、１〜２０ｍＰａ・ｓの低粘度の範囲においても、クニック欠陥の発生を効果的に抑制し得る。樹脂溶液のｐＨは、好ましくは２〜６、より好ましくは２．５〜５、さらに好ましくは３〜５、最も好ましくは３．５〜４．５である。通常、上記金属化合物コロイドの表面電荷は、ｐＨを調整することにより制御され得る。当該表面電荷は、好ましくは正電荷である。正電荷を有することにより、クニック欠陥の発生をさらに抑制し得る。なお、当該表面電荷は、例えば、ゼータ電位測定機でゼータ電位を測定することにより確認し得る。
【００７５】
上記樹脂溶液の調製方法は、任意の適切な方法が採用される。上記架橋剤および金属化合物コロイドを含む場合、例えば、ポリビニルアルコール系樹脂と架橋剤とを予め混合して適切な濃度に調整したものに、金属化合物コロイドを配合する方法が挙げられる。また、ポリビニルアルコール系樹脂と金属化合物コロイドを混合した後に、架橋剤を、使用時期等を考慮しながら混合することもできる。なお、樹脂溶液の濃度は、樹脂溶液を調製した後に調整してもよい。
【００７６】
上記接着剤組成物から形成された接着剤層の厚みは、接着剤組成物の組成等に応じて、任意の適切な値に設定される。好ましくは１０〜３００ｎｍ、さらに好ましくは１０〜２００ｎｍ、特に好ましくは２０〜１５０ｎｍである。十分な接着力が得られ得るからである。
【００７７】
Ａ−５．その他
上記第２の保護フィルムとしては、任意の適切なフィルムが用いられる。具体例としては、上記Ａ−３項に記載の材料以外にも、ジアセチルセルロース、トリアセチルセルロース等のセルロース系ポリマーが挙げられる。上記偏光子と第２の保護フィルムとの間に設けられる接着剤層は、任意の適切な接着剤で形成される。例えば、上記Ａ−４項に記載の接着剤組成物が用いられる。
【００７８】
Ｂ．製造方法
本発明の偏光板の製造方法としては、任意の適切な方法が採用される。以下、１つの実施形態について説明する。上記紫外線遮蔽層は、予め、保護フィルムの片側に形成される。紫外線遮蔽層は、代表的には、上記無機微粒子と上記バインダー樹脂とを含む樹脂組成物を、保護フィルムの片側に塗布・乾燥させることにより形成される。樹脂組成物は、好ましくは、水系である。水系は、溶剤系に比べて環境面に優れ、作業性にも優れ得るからである。
【００７９】
無機微粒子は、好ましくは、分散体の状態で樹脂組成物に配合される。無機微粒子はそれ自体が凝集しやすいため、予め、無機微粒子単独で十分に分散させておくことが好ましい。こうすることにより、紫外線防御能および透明性に極めて優れた紫外線遮蔽層を形成することができる。分散体の分散溶媒としては、例えば、水、アルコール類、ケトン類、エステル類等が挙げられる。好ましくは、樹脂組成物の溶剤に応じて、適切な分散溶媒が選択される。分散体の調製に際し、任意の適切な分散剤が用いられる。分散剤としては、例えば、高分子分散剤が用いられ、市販品としては、日本ルーブリゾール社製のｓｏｌｓｐｅｒｓｅシリーズが挙げられる。無機微粒子の分散体として、市販品をそのまま用いることができる。酸化亜鉛分散体の市販品としては、例えば、シーアイ化成社製のＺＮＷ−Ｇ０、住友大阪セメント社製のＺＷ７３３Ｔ，ＺＷ−１４３、ＢＹＫ社製のナノＢＹＫ２０等が挙げられる。酸化チタン分散体の市販品としては、例えば、堺化学社製のＳＲＤ−０１Ｗ，ＳＲＤ−０２Ｗ等が挙げられる。
【００８０】
樹脂組成物は、好ましくは、架橋剤を含む。当該架橋剤は、任意の適切な架橋剤が用いられる。具体的には、上記バインダー樹脂がカルボキシル基を有するポリウレタン系樹脂である場合、架橋剤としては、好ましくは、カルボキシル基と反応し得る基を有するポリマーが挙げられる。カルボキシル基と反応し得る基としては、例えば、有機アミノ基、オキサゾリン基、エポキシ基、カルボジイミド基等が挙げられる。好ましくは、架橋剤は、オキサゾリン基を有する。これらの中でも、オキサゾリン基を有する架橋剤は、上記ポリウレタン系樹脂と混合したときの室温でのポットライフが長く、加熱することによって架橋反応が進行するため、作業性が良好である。
【００８１】
上記ポリマーとしては、任意の適切なポリマーが用いられる。例えば、アクリル系ポリマー、スチレン・アクリル系ポリマー等が挙げられる。好ましくは、アクリル系ポリマーである。アクリル系ポリマーを用いることにより、光学部材との密着性がさらに向上し得る。また、水系の樹脂組成物に安定的に相溶し得、上記ポリウレタン系樹脂と良好に架橋し得る。
【００８２】
樹脂組成物は、任意の適切な添加剤をさらに含み得る。添加剤としては、例えば、ブロッキング防止剤、分散安定剤、揺変剤、酸化防止剤、紫外線吸収剤、消泡剤、増粘剤、分散剤、界面活性剤、触媒、フィラー、滑剤、帯電防止剤等が挙げられる。
【００８３】
樹脂組成物の塗布方法としては、任意の適切な方法が採用される。例えば、バーコート法、ロールコート法、グラビアコート法、ロッドコート法、スロットオリフィスコート法、カーテンコート法、ファウンテンコート法等が挙げられる。
【００８４】
上述したように、樹脂組成物は、好ましくは水系である。樹脂組成物におけるバインダー樹脂の濃度は、好ましくは１．５〜１５重量％、さらに好ましくは２〜１０重量％である。紫外線遮蔽層形成時の作業性に優れ得るからである。樹脂組成物中の架橋剤（固形分）の含有量は、バインダー樹脂（固形分）１００重量部に対して、好ましくは１〜３０重量部、さらに好ましくは３〜２０重量部である。１重量部以上とすることにより、光学部材との密着性に優れ得る。一方、３０重量部以下とすることにより、紫外線遮蔽層に位相差が発現するのを抑制し得る。
【００８５】
上記乾燥温度としては、代表的には５０℃以上、好ましくは９０℃以上、さらに好ましくは１１０℃以上である。乾燥温度をこのような範囲とすることにより、耐色性（特に、高温高湿下における）に優れた偏光板を提供し得る。乾燥温度は、好ましくは２００℃以下、さらに好ましくは１８０℃以下である。
【００８６】
上述のように、保護フィルムの少なくとも片側（例えば、紫外線遮蔽層が形成される側）に、表面処理が施され得る。この場合、紫外線遮蔽層を形成する前に、表面処理を施す。表面処理の具体例は、上記Ａ−３項で説明したとおりである。表面処理としては、好ましくは、コロナ放電処理、プラズマ処理である。コロナ放電処理を施すことにより、偏光子と保護フィルムとの接着性および密着性がさらに向上し得る。コロナ放電処理は、任意の適切な条件で施される。例えば、コロナ放電電子照射量は、好ましくは５０〜１５０Ｗ／ｍ２／ｍｉｎ、さらに好ましくは７０〜１００Ｗ／ｍ２／ｍｉｎである。
【００８７】
保護フィルムと紫外線遮蔽層との積層体（単体フィルム）の可視領域（波長５５０ｎｍ）における透過率は、好ましくは８０％以上、さらに好ましくは８５％以上である。単体フィルムの紫外領域（波長３５０ｎｍ）における透過率は、好ましくは５％以下、さらに好ましくは３％以下である。
【００８８】
次に、紫外線遮蔽層が形成された保護フィルムと上記偏光子とを接着剤層を介して積層する。好ましくは、形成された紫外線遮蔽層が偏光子側となるように保護フィルムを積層する。具体的には、偏光子または保護フィルムのいずれか一方の片側に上記接着剤組成物を塗布した後、偏光子と保護フィルムとを貼り合わせて乾燥させる方法が挙げられる。接着剤組成物の塗布方法としては、例えば、ロール法、噴霧法、浸漬法等が挙げられる。また、接着剤組成物が金属化合物コロイドを含む場合、乾燥後の厚みが金属化合物コロイドの平均粒子径よりも大きくなるように塗布する。乾燥温度は、代表的には５〜１５０℃、好ましくは３０〜１２０℃である。乾燥時間は、代表的には１２０秒以上、好ましくは１８０秒以上である。
【００８９】
Ｃ．画像表示装置
本発明の画像表示装置は、本発明の偏光板を有する。画像表示装置の具体例としては、エレクトロルミネッセンス（ＥＬ）ディスプレイ、プラズマディスプレイ（ＰＤ）、電界放出ディスプレイ（ＦＥＤ：Field Emission Display）のような自発光型表示装置、液晶表示装置が挙げられる。液晶表示装置は、液晶セルと、当該液晶セルの少なくとも片側に配置された上記偏光板とを有する。
【実施例】
【００９０】
以下、実施例によって本発明を具体的に説明するが、本発明はこれら実施例によって限定されるものではない。なお、厚みおよび透湿度の測定方法は以下の通りである。
＜厚み＞
厚みは、ＦＥ−ＳＥＭ（ＨＩＴＡＣＨＩ社製、製品名：ＳＥＭ  ＥＤＸ  ｔｙｐｅＮ  Ｓ−３０００Ｎ）で断面観察を行い、測定した。
＜透湿度＞
ＪＩＳ  Ｚ０２０８の透湿度試験（カップ法）に準拠して、温度４０℃、湿度９２％ＲＨの雰囲気中で測定した。
【００９１】
［実施例１］
（偏光子の作製）
厚み７５μｍのポリビニルアルコールフィルムを、２８℃温水中に６０秒間浸漬して膨潤させた。次に、ヨウ素およびヨウ化カリウム（重量比１：１０）を含む水溶液に浸漬して、３．３倍まで延伸しながら、所定の単体透過率となるように染色した。その後、３重量％のホウ酸および２重量％のヨウ化カリウムを含む水溶液中に１０秒間浸漬し、６０℃の４重量％のホウ酸および３重量％のヨウ化カリウムを含む水溶液中で延伸倍率が計６．０倍となるように延伸した。その後、得られた延伸フィルムを、５重量％のヨウ化カリウムを含む水溶液に１０秒間浸漬し、４０℃のオーブンで３分間乾燥して、厚み３０μｍの偏光子を得た。
【００９２】
（保護フィルムの作製）
［下記一般式（１）中、Ｒ１は水素原子、Ｒ２およびＲ３はメチル基であるラクトン環構造を有する（メタ）アクリル系樹脂｛共重合モノマー重量比＝メタクリル酸メチル／２−（ヒドロキシメチル）アクリル酸メチル＝８／２、ラクトン環化率約１００％、ラクトン環構造の含有割合１９．４％、重量平均分子量１３３０００、メルトフローレート６．５ｇ／１０分（２４０℃、１０ｋｇｆ）、Ｔｇ１３１℃｝９０重量部と、アクリロニトリル−スチレン（ＡＳ）樹脂｛トーヨーＡＳ  ＡＳ２０、東洋スチレン社製｝１０重量部との混合物；Ｔｇ１２７℃］のペレットを二軸押し出し機に供給し、約２８０℃でシート状に溶融押し出しして、厚み１１０μｍのラクトン環構造を有する（メタ）アクリル系樹脂シートを得た。この未延伸シートを、１６０℃の温度条件下、縦２．０倍、横２．４倍に延伸して（メタ）アクリル系樹脂フィルム（透湿度：２０ｇ／ｍ２、厚み：４０μｍ）を得た。
【００９３】
【化１】
2011102821.tif 000003
【００９４】
（バインダー樹脂溶液の調製）
ポリエステルウレタン（第一工業製薬製、商品名：スーパーフレックス２１０、固形分：３３％）４０重量部、架橋剤（オキサゾリン含有ポリマー、日本触媒製、商品名：エポクロスＷＳ−７００、固形分：２５％）１０重量部および純水１８５．７重量部を混合し、固形分濃度７重量％に調整したバインダー樹脂溶液を得た。
【００９５】
（樹脂組成物の調製）
得られたバインダー樹脂溶液１００重量部と酸化亜鉛分散液（シーアイ化成社製、商品名：ＺＮＷ１５ＷＴ％−Ｇ０、固形分：１５重量％）１６．７重量部とを混合し、超音波分散機（ＮＩＲＯ−ＳＯＡＶＩ社製、製品名：ＰＡＮＤＡ  ２Ｋ）にて１０分間分散処理を行い、樹脂組成物を調製した。
【００９６】
（紫外線遮蔽層の形成）
得られた樹脂組成物を、保護フィルムに、ワイヤーバー１５番で塗工し、１３０℃で１０分間加熱乾燥することにより、紫外線遮蔽層を形成した。得られた紫外線遮蔽層の厚みは２．０μｍであった。
【００９７】
（接着剤組成物の調製）
アセトアセチル基含有ポリビニルアルコール系樹脂（平均重合度：１２００、ケン化度：９８．５モル％，アセトアセチル基変性度：５モル％）１００重量部に対し、メチロールメラミン２０重量部を３０℃の温度条件下で純水に溶解し、固形分濃度０．５％の水溶液を得た。得られた水溶液を接着剤組成物として、３０℃の温度条件下で用いた。
【００９８】
（偏光板の作製）
上記接着剤組成物を調製から３０分後に、保護フィルムに形成された紫外線遮蔽層上に、乾燥後の厚みが５０ｎｍとなるように接着剤組成物を塗布して偏光子を貼り合わせ、７０℃で３分間加熱乾燥することにより、偏光板を作製した。
【００９９】
［実施例２］
紫外線遮蔽層の形成に際し、樹脂組成物をワイヤーバー２０番で塗工したこと以外は実施例１と同様にして偏光板を作製した。得られた紫外線遮蔽層の厚みは３．０μｍであった。
【０１００】
［実施例３］
紫外線遮蔽層の形成に際し、樹脂組成物をワイヤーバー３０番で塗工したこと以外は実施例１と同様にして偏光板を作製した。得られた紫外線遮蔽層の厚みは５．０μｍであった。
【０１０１】
［実施例４］
紫外線遮蔽層の形成に際し、樹脂組成物をワイヤーバー４０番で塗工したこと以外は実施例１と同様にして偏光板を作製した。得られた紫外線遮蔽層の厚みは１０μｍであった。
【０１０２】
［実施例５］
保護フィルムとしてＰＥＴフィルム（三菱化学社製、商品名：ダイヤホイルＴ１９０Ｅ３８、透湿度：２０ｇ／ｍ２、厚み３８μｍ）を用いたこと以外は実施例２と同様にして偏光板を作製した。
【０１０３】
［実施例６］
紫外線遮蔽層の形成に際し、下記の樹脂組成物を用いたこと以外は実施例２と同様にして偏光板を作製した。得られた紫外線遮蔽層の厚みは３．０μｍであった。
（樹脂組成物の調製）
酸化チタン（堺化学社製、商品名：酸化チタンＳＴＲ１００Ａ）２５重量部、分散剤（日本ルーブリゾール社製、商品名：ｓｏｌｓｐｅｒｓｅ４６０００）２．５重量部および純水７５重量部を混合して、ナノマイザー（吉田機械興業社製）にて１００ＭＰａで１回分散処理し、固形分濃度２５重量％の酸化チタン分散液を得た。
得られた酸化チタン分散液１０重量部と上記バインダー樹脂溶液１００重量部とを混合し、超音波分散機にて１０分間分散処理を行い、樹脂組成物を調製した。
【０１０４】
［実施例７］
保護フィルムとしてＰＥＴフィルムを用いたこと以外は実施例６と同様にして偏光板を作製した。
【０１０５】
（比較例１）
紫外線遮蔽層の形成に際し、下記の樹脂組成物を用いたこと以外は実施例３と同様にして偏光板を作製した。得られた紫外線遮蔽層の厚みは３．５μｍであった。
（樹脂組成物の調製）
上記バインダー樹脂溶液１００重量部とアルミナ分散液（川研ファインケミカル社製、商品名：アルミナゾル１０Ａ、固形分：１０重量％）２５重量部とを混合し、超音波分散機にて１０分間分散処理を行い、樹脂組成物を調製した。
【０１０６】
（比較例２）
紫外線遮蔽層の形成に際し、下記の樹脂組成物を用いたこと以外は実施例３と同様にして偏光板を作製した。得られた紫外線遮蔽層の厚みは３．５μｍであった。
（樹脂組成物の調製）
上記バインダー樹脂溶液１００重量部とコロイダルシリカ（日産化学工業社製、商品名：スノーテックス  ＯＸＳ、固形分：１０重量％）１０重量部とを混合し、超音波分散機にて１０分間分散処理を行い、樹脂組成物を調製した。
【０１０７】
各実施例および比較例について、以下に示す評価を行った。評価結果を表１にまとめる。
１．透過率
単体フィルム（保護フィルムと紫外線遮蔽層との積層体）および偏光板について、紫外領域（３５０ｎｍ）および可視領域（波長：５５０ｎｍ）における透過率を測定した。測定装置は、日立製作所社製「Ｕ４１００」を用いた。
偏光板の透過率は、得られた偏光板を、粘着剤層を介してガラス板に貼り付けて積層体を作製し、この積層体２枚を互いの偏光子の吸収軸が直交するように重ね合わせた状態で測定した。
２．耐久性
得られた偏光板を、紫外線ロングライフフェードメーター（スガ試験機株式会社製、形式：Ｕ４８ＨＢ）に投入し、２５０時間、保護フィルム側から紫外線を照射し、紫外線照射前後における可視領域の偏光板透過率の変化率を測定することにより評価した。変化率（％）は、以下の式により算出される。
変化率＝（紫外線照射後の透過率−紫外線照射前の透過率）／紫外線照射前の透過率×１００
【０１０８】
【表１】
2011102821.tif 000004
【０１０９】
表１に示すとおり、実施例１から７では、紫外領域における透過率が極めて低く、優れた紫外線防御能を有していた。また、可視領域における透過率が高く、透明性に優れていた。実施例１から７では、変化率は５％以下の低い値を示し、耐久性に優れていた。一方、比較例１および２では、紫外領域における透過率は高く、紫外線防御能を有していなかった。
【０１１０】
（参考例１）
アクリル樹脂９５重量部、酸化亜鉛（堺化学社製、商品名：ＦＩＮＥＸ−５０）５重量部および分散剤（日本ルーブリゾール社製、商品名：ｓｏｌｓｐｅｒｓｅ４６０００）０．５重量部を、ラボプラストミル（東洋精機社製、Ｎｏ．６５５）にて、２６０℃、２０ｒｐｍの条件で１０分間混練したが、凝集体が多数生成してしまい、透明なフィルムを作製することができなかった。
【産業上の利用可能性】
【０１１１】
本発明の偏光板は、液晶表示装置や自発光型表示装置などの画像表示装置に好適に使用され得る。
【符号の説明】
【０１１２】
１０            偏光板
１１            偏光子
１２            接着剤層
１３            紫外線遮蔽層
１４            保護フィルム
【図１】
2011102821.tif 000005